(57)【特許請求の範囲】
【請求項１】
フラックスフリーＣＡＢろう付け用シート材料であって、
３ＸＸＸ系、１ＸＸＸ系または６ＸＸＸ系アルミニウム合金からなるコア層と、
０．２５〜１．７重量％のＭｇ、０．３〜０．９５重量％のＳｉ、０．０９〜０．５重量％のＢｉ、およびアルミニウムからなる中間ライナー層と、
４ＸＸＸアルミニウム合金からなるろう付けライナー層と、を含み、前記中間ライナー層が前記コア層と前記ろう付けライナー層との間に配置され、前記コア層、前記中間ライナー層および前記ろう付けライナー層が一緒に結合されて前記シート材料を形成する、シート材料。
【請求項２】
前記中間ライナー層が、最大１．８重量％のＭｎ、最大０．９重量％のＣｕ、最大０．７重量％のＦｅ、最大０．１８重量％のＴｉ、最大３．０重量％のＺｎ、最大０．２５重量％のＣｒ、および最大０．１５重量％のＺｒをさらに含む、請求項１に記載のシート材料。
【請求項３】
前記ろう付けライナー層がＭｇ≦０．０５重量％の組成を有する、請求項１に記載のシート材料。
【請求項４】
前記ろう付けライナー層がＢｉ＜０．０１０重量％の組成を有する、請求項１に記載のシート材料。
【請求項５】
前記コア層が、０．０８〜１．１重量％のＳｉ、０．１５〜０．７重量％のＦｅ、０．０５〜１．０重量％のＣｕ、０．４〜１．８重量％のＭｎ、最大０．５重量％のＭｇ、最大２重量％のＺｎ、最大０．２５重量％のＣｒ、および最大０．１５重量％のＺｒを含む、請求項１に記載のシート材料。
【請求項６】
前記ろう付けライナー層が５〜１２重量％のＳｉ、最大０．７重量％のＦｅ、最大３％のＺｎ、アルミニウムおよび付随不純物を含む、請求項１に記載のシート材料。
【請求項７】
前記コアが前記シート材料の合計の厚さの６０％〜９０％を含み、前記中間ライナー層が前記合計の厚さの３％〜２０％を含み、前記ろう付けライナー層が前記合計の厚さの３％〜２０％を含む、請求項１に記載のシート材料。
【請求項８】
前記中間ライナー層が第一の中間ライナー層であり、前記第一の中間ライナー層の組成と同様な組成を有する第二の中間ライナー層をさらに含み、前記第二の中間ライナー層が前記第一の中間ライナー層の反対側で前記コア上に配置される、請求項１に記載のシート材料。
【請求項９】
前記ろう付けライナー層が第一のろう付けライナー層であり、前記コアの遠位で前記第二の中間ライナー層上に配置される第二のろう付けライナー層をさらに含む、請求項８に記載のシート材料。
【請求項１０】
前記中間ライナー層の反対側で前記コア上に配置される追加のアルミニウム合金層をさらに含み、前記追加の合金層が、３ＸＸＸ合金、３ＸＸＸ＋Ｚｎ合金、１ＸＸＸ合金、７ＸＸＸ合金または４ＸＸＸ合金の群から選択される少なくとも一つからなる、請求項１に記載のシート材料。
【請求項１１】
前記シート材料が、第一の部品へと形成され、アルミニウム合金から作られる第二の部品をさらに含み、前記第一の部品および前記第二の部品が、前記第一の部品のろう付けライナー層から少なくとも部分的に形成される前記ろう付けされた接合部によって一緒に接合される、請求項１に記載のシート材料。
【請求項１２】
前記シート材料が、オイルクーラーまたはラジエーターなどの熱交換器の一部である、請求項１１に記載のシート材料。
【請求項１３】
前記熱交換器が、フラックス残渣のない内部中空を有する、請求項１２に記載のシート材料。
【請求項１４】
前記中間ライナー層組成中に存在するＭｇが０．２５〜０．９５重量％である、請求項１に記載のシート材料。
【請求項１５】
前記中間ライナー層組成中に存在するＭｇが１．０〜１．７重量％である、請求項１に記載のシート材料。
【請求項１６】
前記中間ライナー層組成中に存在するＳｉが０．３〜０．６５重量％である、請求項１に記載のシート材料。
【請求項１７】
前記中間ライナー層組成中に存在するＳｉが０．７〜０．９５重量％である、請求項１に記載のシート材料。
【請求項１８】
前記中間ライナー層組成中に存在するＢｉが０．０９〜０．２４重量％である、請求項１に記載のシート材料。
【請求項１９】
前記中間ライナー層組成中に存在するＢｉが０．２５〜０．５０重量％である、請求項１に記載のシート材料。
【請求項２０】
シート材料であって、
３ＸＸＸ系アルミニウム合金からなるコア層と、
０．２５〜１．７重量％のＭｇ、０．３〜０．９５重量％のＳｉ、０．０９〜０．５重量％のＢｉ、最大１．８重量％のＭｎ、最大０．９重量％のＣｕ、最大０．７重量％のＦｅ、最大０．１８重量％のＴｉ、最大３．０重量％のＺｎ、最大０．２５重量％のＣｒ、および最大０．１５重量％のＺｒ、残部アルミニウムおよび不純物からなる中間ライナー層と、
４ＸＸＸアルミニウム合金からなるろう付けライナー層と、から本質的になり、前記中間ライナー層が、前記コア層と前記ろう付けライナー層との間に配置され、前記コア層、前記中間ライナー層および前記ろう付けライナー層が一緒に結合されて前記シート材料を形成する、シート材料。
【請求項２１】
ろう付けのための方法であって、
（Ａ）第一のアルミニウム合金材料を提供する工程と、
（Ｂ）３ＸＸＸ系、１ＸＸＸ系または６ＸＸＸ系統アルミニウム合金からなるコア層、
０．２５〜１．７重量％のＭｇ、０．３〜０．９５重量％のＳｉ、０．０９〜０．５重量％のＢｉ、アルミニウムからなる中間ライナー層、および
０．０５％未満のＭｇ、および０．０１０％未満のＢｉを有する４ＸＸＸアルミニウム合金からなるろう付けライナー層からなる第二のアルミニウム合金材料を提供する工程であって、前記中間ライナー層が、前記コア層と前記ろう付けライナー層との間に配置され、前記コア層、前記中間ライナー層および前記ろう付けライナー層が一緒に結合されて前記シート材料を形成する、提供する工程と、
（Ｃ）前記第一の材料を前記第二の材料と接触させる工程であって、前記第二のシートの前記ろう付けライナー層が前記第一の層に面する、接触させる工程と、
（Ｄ）フラックスを用いずに、不活性雰囲気ろう付け炉において前記第一の材料を前記第二の材料にろう付けする工程であって、酸素レベルが１ｐｐｍ〜約３５ｐｐｍの範囲のレベルにまで低減された制御された雰囲気下で行われる、ろう付けする工程と、を含む、方法。
【発明の詳細な説明】
【技術分野】
【０００１】
＜関連出願の相互参照＞
本出願は、２０１７年１月３０日に出願された「Ａｌｕｍｉｎｕｍ  Ｍａｔｅｒｉａｌ  ｆｏｒ  Ｆｌｕｘｌｅｓｓ  ＣＡＢ  Ｂｒａｚｉｎｇ」と題された、米国仮特許出願第６２／４５２，０９０号の優先権を主張するものであり、その全体が参照により本明細書に組み込まれる。
【０００２】
本発明は、シート金属に関し、より具体的には、フラックスを用いない雰囲気制御ろう付け（ＣＡＢ）による、熱交換器および熱交換器構成要素などの構造の製造における接合作業に使用されるアルミニウム合金から作られるシート金属に関する。
【背景技術】
【０００３】
金属のろう付けは周知であり、金属表面がフィラー金属の存在下で密接に近接して加熱され、フィラー金属が溶解して、これが毛細管作用によって隣接部品間の界面に流入し、冷却されると硬化して、金属部品を接合する。アルミニウム部品をうまくろう付けするために、接合される表面およびフィラー金属を、ろう付けプロセスの様々な段階中の酸化から保護する必要がある。真空ろう付けは、ろう付けチャンバーから酸素の大部分を効果的に除去することによって、チャンバーを排気することとの組み合わせによって、およびＭｇなどの酸素ゲッターの使用によって、部品を酸化から保護する炉接合技術である。今日、主要な炉ろう付け方法は雰囲気制御ろう付け（ＣＡＢ）であり、部品が、比較的低いＯ２含有量で保護不活性ガス雰囲気（窒素など）下でマッフル炉において加熱される。ＣＡＢろう付けでは、フラックスが、接合する部分から酸素を除去し、その後、清浄な金属表面を、炉雰囲気における残留Ｏ２による酸化から保護するために使用される。現在広く使用されているこうしたフラックスの一つは、Ｎｏｃｏｌｏｋ（登録商標）フラックスである。ＣＡＢろう付けは、部品上の酸化物を処理するため、および炉内の酸化を制御するために、フラックスに大きく依存するが、ＣＡＢろう付けにおいてフラックスの使用を回避することが望ましい様々な理由がある。これらには、環境安全衛生（ＥＨＳ）に関する懸念、およびまたろう付け後の部品上に残るフラックス残渣によって生じる問題を含む。これにより、フラックスフリーＣＡＢろう付けプロセスにおいて結合可能な材料を開発する努力が駆り立てられてきた。
【０００４】
国際特許出願公開ＷＯ２０１３／１８０６３０号（米国特許出願第１４／４０４，０９３号）は、≦１．０％のＳｉ、０．１〜２．５％のＭｇを含むアルミニウム合金中間層によって被覆されるアルミニウム合金コア材料を備える、フラックスフリーＣＡＢろう付けのためのろう付けシートを記述しており、中間層は、５〜１４％のＳｉ、０．０１〜１．０％のＢｉ、＜０．８％のＦｅ、＜６％のＺｎ、＜０．１％のＳｎ、＜０．１％のＩｎ、＜０．３％のＣｕ、≦０．１５％のＭｎ、および＜０．０５％のＳｒを含むＡｌ−Ｓｉろう付け合金によって被覆される。コア材料および中間層材料は、ろう付け合金よりも高い融解温度を有し、例えば、中間層およびコアの溶融点は＞６１５Ｃであり得る。中間層の厚さは、シートの厚さの２．５％〜２５％であり得る。
【０００５】
欧州特許第ＥＰ１４３０９８８Ｂ１号は、フラックスを塗布することなく、アルミニウム合金材料から形成される構造の中空部分の内側上にろう付けする方法を記述している。ろう付けは不活性雰囲気下で行われ、中空構造を形成するために使用されるシートは、厚さ「ａ」ミクロンを有する片側または両側上にＡｌ−Ｓｉ系ろう付け合金を有するアルミニウム合金コアクラッドを有する。コアはＸ％のＭｇ（≧０．１％のＭｇ）を含有し、ろう付け合金はＹ％のＭｇを含有するが、二つのそれぞれの組成は、（Ｘ＋Ｙ）≦ａ／６０＋０．５およびＸ＞Ｙの関係を満たしている。形成された中空の外側上のコア層とフィラー層との間拡散防止層を組み込む４層のろう付けシート構造も開示されている。ただし、代替の別のろう付け方法および材料も対象とする。
【発明の概要】
【０００６】
開示の主題は、３ＸＸＸ系、１ＸＸＸ系または６ＸＸＸ系アルミニウム合金のコア層と、０．２５〜１．７重量％のＭｇ、０．３〜１．１重量％のＳｉ、０．０９〜０．５重量％のＢｉ、およびアルミニウムを有する中間ライナー層と、４ＸＸＸアルミニウム合金のろう付けライナー層とを含む、フラックスフリーＣＡＢろう付けのためのシート材料に関するが、中間ライナー層は、コア層とろう付けライナー層との間に配置され、コア層、中間ライナー層およびろう付けライナー層は、一緒に結合されてシート材料を形成する。
【０００７】
別の実施形態では、中間ライナー層は、最大１．８重量％のＭｎ、最大０．９重量％のＣｕ、最大０．７重量％のＦｅ、最大０．１８重量％のＴｉ、最大３．０重量％のＺｎ、最大０．２５重量％のＣｒ、および最大０．１５重量％のＺｒをさらに含む。
【０００８】
別の実施形態では、ろう付けライナー層はＭｇ≦０．０５重量％の組成を有する。
【０００９】
別の実施形態では、ろう付けライナー層は、Ｂｉ＜０．０１０重量％の組成を有する。
【００１０】
別の実施形態では、コア層は、０．０８〜１．１重量％のＳｉ、０．１５〜０．７重量％のＦｅ、０．０５〜１．０重量％のＣｕ、０．４〜１．８重量％のＭｎ、最大０．５重量％のＭｇ、最大２重量％のＺｎ、最大０．２５重量％のＣｒ、および最大０．１５重量％のＺｒを有する。
【００１１】
別の実施形態では、ろう付けライナー層は５〜１２重量％のＳｉ、最大０．７重量％のＦｅ、最大３重量％のＺｎ、アルミニウムおよび付随不純物を有する。
【００１２】
別の実施形態では、コアはシート材料の合計の厚さの６０％〜９０％を有し、中間ライナー層は合計の厚さの３％〜２０％であり、ろう付けライナー層は合計の厚さの３％〜２０％である。
【００１３】
別の実施形態では、中間ライナー層は第一の中間ライナー層であり、第一の中間ライナー層と同様な組成を有する第二の中間ライナー層をさらに含み、第二の中間ライナー層は、第一の中間ライナー層の反対側でコア上に配置される。
【００１４】
別の実施形態では、ろう付けライナー層は第一のろう付けライナー層であり、コアの遠位で第二の中間ライナー層上に配置される。
【００１５】
別の実施形態では、中間ライナー層の反対側でコア上に追加のアルミニウム合金が配置され、追加の合金層は、３ＸＸＸ合金、３ＸＸＸ＋Ｚｎ合金、１ＸＸＸ合金、７ＸＸＸ合金または４ＸＸＸ合金である。
【００１６】
別の実施形態では、構造は、アルミニウムから作られる第一の部品と、上述のシート材料から作られる第二の部品と、を含み、第一の部品および第二の部品は、第二の部品のろう付けライナー層から少なくとも部分的に形成されるろう付けされた接合部によって一緒に結合される。
【００１７】
別の実施形態では、構造は、オイルクーラーまたはラジエーターなどの熱交換器の一部である。
【００１８】
別の実施形態では、熱交換器は、フラックス残渣のない内部中空を有する。
【００１９】
別の実施形態では、中間ライナー層組成中に存在するＭｇは０．２５〜０．９５重量％である。
【００２０】
別の実施形態では、中間ライナー層組成中に存在するＭｇは１．０〜１．７重量％である。
【００２１】
別の実施形態では、中間ライナー層組成中に存在するＳｉは０．３〜０．６５重量％である。
【００２２】
別の実施形態では、中間ライナー層組成中に存在するＳｉは０．７〜１．１重量％である。
【００２３】
別の実施形態では、中間ライナー層組成中に存在するＢｉは０．０５〜０．２０重量％である。
【００２４】
別の実施形態では、中間ライナー層組成中に存在するＢｉは０．２５〜０．５０重量％である。
【００２５】
別の実施形態では、ろう付けのための方法は、第一のアルミニウム合金材料を提供する工程と、３ＸＸＸ系、１ＸＸＸ系または６ＸＸＸ系アルミニウム合金のコア層、０．２５〜１．７重量％のＭｇ、０．３〜１．１重量％のＳｉ、０．０９〜０．５重量％のＢｉ、アルミニウムを有する中間ライナー層、および０．０５重量％未満のＭｇおよび０．０１０％未満のＢｉを有する４ＸＸＸアルミニウム合金のろう付けライナー層を有する第二のアルミニウム合金材料を提供する工程と、ここで中間ライナー層はコア層とろう付けライナー層との間に配置され、コア層、中間ライナー層およびろう付けライナー層は結合されてシート材料を形成しており、第一の材料を第二の材料と接触させて、第二のシートのろう付けライナー層を第一のシートに面させる工程と、第一の材料をフラックスを用いずに不活性ろう付け炉において第二の材料にろう付けする工程と、を含む。
【００２６】
別の実施形態では、ろう付けの工程は、酸素レベルが１ｐｐｍ〜約３５ｐｐｍの範囲のレベルにまで低減された制御された雰囲気下で行われる。
【００２７】
別の実施形態では、第一のアルミニウム合金材料は、第二のアルミニウム合金材料と同じ組成を有する。
【００２８】
別の実施形態では、シート材料は、３ＸＸＸ系アルミニウム合金のコア層と、０．２５〜１．７重量％のＭｇ、０．３〜１．１重量％のＳｉ、０．０９〜０．５重量％のＢｉ、最大１．８重量％のＭｎ、最大０．９重量％のＣｕ、最大０．７重量％のＦｅ、最大０．１８重量％のＴｉ、最大３．０重量％のＺｎ、最大０．２５重量％のＣｒ、および最大０．１５重量％のＺｒ、残部アルミニウムおよび不純物の中間ライナー層と、４ＸＸＸアルミニウム合金のろう付けライナー層とを有し、ここで中間ライナー層はコア層とろう付けライナー層との間に配置され、コア層、中間ライナー層およびろう付けライナー層は一緒に結合されてシート材料を形成する。
【図面の簡単な説明】
【００２９】
本開示をより完全に理解するために、添付の図面と併せて考慮される例示的な実施形態の以下の詳細な説明を参照する。
【００３０】
【図１】図１は、本開示の例示的一実施形態によるろう付けされた構造の断面図である。
【図２】図２は、図１の円表示２によって示される拡大断片である。
【図３】図３は、本開示の例示的一実施形態によるろう付けされた構造の斜視図である。
【図４】図４は、本開示によるシート材料の図である。
【図５】図５は、ろう付け前の、本開示による別のシード材料に近接して位置付けられた、本開示によるシート材料の図である。
【発明を実施するための形態】
【００３１】
＜例示的実施形態の詳細な説明＞
図１は、接合部１６、１８において示されるカップの嵌合レールに沿って形成された円形シームに沿ってろう付けされて内部中空２０を有する構造１０を形成する、アルミニウム合金などの、シート材料１２Ｍ、１４Ｍから形成される、浅く描かれた一対の対向するカップ部材１２、１４を有するろう付けされた構造１０の断面図である。図１は、二つの接合部１６、１８を示すが、これらは部材１２と部材１４との間の単一の連続的な接合部の異なる領域である。示される例示的構造１０では、シート金属１２Ｍ、１４Ｍの組成およびゲージが同じとなり得るように、部材１２、１４は対称であり、形状が類似している。その他の用途では、例えば、管構造をシート金属ヘッダー（図示せず）に接合する場合、ヘッダーのシート金属は異なる構造形状を有し、組成および／またはゲージが異なってもよい。複数のフィン２２が、例えば、ろう付けによって対向する部材１２、１４に取り付けられ、中空部２０にわたって延伸する。部材１２、１４はカップ状の断面であるため、「カップ」と呼ばれることがあり、全体的な構造１０は「カップ／カップ構造」と称される。接合部１６、１８で一緒にろう付けされた部材１２、１４の周縁フランジ部分１２Ｆ、１４Ｆは、「レール」と称される場合がある。この特定のサンプル形状を、製品開発中の材料評価のための便利なツールとして使用した。
【００３２】
商業用途では、この製品は、例えば、自動車ラジエーターの管として、積層プレートオイルクーラーで、または管状構造として使用され得るチューブプレート構造を生成するために使用される可能性があり得る。試験構造１０は、本開示による、シート金属をろう付けすることによって形成され得る構造の非常に単純な一例に過ぎない。各部材１２、１４のシート金属１２Ｍ、１４Ｍは、それぞれ二つの表面１２Ｓ１、１２Ｓ２および１４Ｓ１、１４Ｓ２を有する。図示する構造１０において、１２Ｓ１、１４Ｓ１は中空２０の外部の表面を形成し、１２Ｓ２、１４Ｓ２は内部表面を形成しており、１２Ｓ２と１４Ｓ２は、互いの、およびフィン２２とのろう付け接合部１６、１８を形成する。そのため、ろう付け接合部を形成することが意図されている表面１２Ｓ２、１４Ｓ２は、ろう付けを支持するための特定の組成を有し得る。別の代替では、表面１２Ｓ１および／または１４Ｓ１も、隣接した管、外部フィンまたはコレクタタンク（図示せず）などの別の要素にろう付けされることが意図されてもよく、またろう付けに特化されていてもよい。
【００３３】
図２は、構造１０の拡大断片であり、フィラー金属２４により、部材１２と部材１４の間に架かる接合部１８が視認できるようになっている。部材１２、１４がジョイント１８の両側で分岐する場合、液体状態のフィラー金属２４の自己引力と表面１２Ｓ２および１４Ｓ２へのフィラー金属の引力との間の平衡が、フィラー金属を半径ＲＥ（中空２０の外径）およびＲＩ（中空２０の内径）に引き込む。これらの半径は、接合部の有効性の一つの定量化可能な測定値である。接合部品質の別の定量化可能な測定値は、接合部の幅１８Ｗである。以下に説明されるように、部材１２、１４は、異なる組成を有し、溶解し、フィラー金属２４を接合部１８に導く表面１２Ｓ２、１４Ｓ２上のろう付けライナー層を含む、別個の層を有する、ろう付け前の状態で提供されている。
【００３４】
図３は、接合部１１６、１１８においてＵ字形状の中間部材１１４にろう付けされるエンドプレート１１０、１１２を有する構造１００を示す。ろう付けされた接合部１１６、１１８は、中間部材１１４の内部表面１１４Ｉ、および外部表面１１４Ｅを「濡らす」重点金属１１６Ｍ、１１８Ｍを有し、そこ（接合部１１６および１１８にて）の終端は、部材１１０（この図では見えない）および１１２、すなわち１１２Ｉ、の内部表面で部材１１０および１１２と接触する。構造１００では、表面１１２Ｉおよび１１０Ｉは、ろう付けライナーとクラッドされ、これが接合部のためのフィラー金属を提供した。場合によっては、図４を参照して以下に説明するように、表面１１４Ｅ、１１４Ｉおよび中間部材１１４と接触する部材１１０の表面のうちの一つ以上に、ろう付けライナーが提供されてもよい。
【００３５】
図４は、図１のカップ構造１０または複数の別個の金属構成要素をろう付けすることによって形成される任意のその他の構造などの構造を製造するための材料として使用され得る、そのうちの少なくとも一つが金属シート２００から作られる構成要素である、本開示による複数の層２１０、２１２、２１４、２１６、２１８を有する金属シート２００を示す。シート２００は、ろう付けによる構造の製造に適しているため、「ろう付けシート」と呼ばれる場合があり、フルクスフリーＣＡＢろう付けに使用され得る。コア２１０（「Ｃ」とも表示される）は通常、３ＸＸＸ系アルミニウム合金からなる。中間ライナー層２１２（「ＩＡ」とも表示される）は、コア２１０に結合される。一例では、中間ライナー２１２は、０．２５％〜１．７重量％のＭｇと、０．３％〜１．１重量％のＳｉと、０．０９％〜０．５重量％のＢｉと、を有するアルミニウム合金である。中間ライナー２１２は、最大１．８％のＭｎ、最大０．９％のＣｕ、最大０．７％のＦｅ、最大３％のＺｎ、最大０．１８％のＴｉ、最大０．２０％のＣｒをさらに含むことができ、残部はアルミニウムおよび付随不純物である。典型的には５％〜１２％のＳｉ、最大０．７％のＦｅを有する４ＸＸＸ系合金からなり、残部がアルミニウムおよび他の付随不純物であるろう付けライナー２１４（「ＢＬＡ」とも表示される）は、コア２１０の遠位で中間ライナー２１２に結合される。最大３％のＺｎをろう付けライナー２１４の４ＸＸＸ系合金に組み込むことができる。コア２１０、中間ライナー２１２およびろう付けライナー２１４は、層のスタックを熱間圧延することで結合され、その後続けて、材料を冷間圧延および熱処理して、０．１００ｍｍ〜４．０ｍｍの範囲の厚さを有する所望の内部構造およびテンパーを有する最終積層構造をもたらし得るが、コアは６０％〜９４％の、中間ライナー２１２は３〜２０％の、およびろう付けライナー２１４は３〜２０％の、合計の厚さに対する割合を含む。
【００３６】
本開示による代替の実施形態では、中間ライナー、コアおよびろう付けライナーの組成に対して与えられる範囲は、すべての中間値を含む。例えば、０．２５％〜１．７重量％のＭｇと、０．３％〜１．１重量％のＳｉと、０．０９％〜０．５重量％のＢｉと、残部Ａｌおよび不純物と、を有するアルミニウム合金の中間ライナー組成について、組成の範囲は、０．２５、０．３０、０．３５、０．４０、０．４５、０．５０、０．５５、０．６０、０．６５、０．７０、０．７５、０．８０、０．８５、０．９０、０．９５、１．０、１．０５、１．１０、１．１５、１．２０、１．２５、１．３０、１．３５、１．４０、１．４５、１．５０、１．５５、１．６０、１．６５または１．７重量％、または任意の中間値の量のＭｇ、０．３、０．３５、０．４０、０．４５、０．５０、０．５５、０．６０、０．６５、０．７０、０．７５、０．８０、０．８５、０．９０、０．９５、１．０または１．１重量％または任意の中間値の量のＳｉ、および０．０９、０．１０、０．１５、０．２０、０．２５、０．３０、０．３５、０．４０、０．４５または０．５０重量％または任意の中間値の量のＢｉを含み得る。
【００３７】
本開示によるさらなる代替の実施形態では、さらに、最大１．８％のＭｎ、最大０．９％のＣｕ、最大０．７％のＦｅ、最大３％のＺｎ、最大０．１８％のＴｉ、最大０．２０％のＣｒを含み、残部がアルミニウムと付随不純物である中間ライナー２１２について、これらの組成範囲は、０．０、０．１、０．２、０．３、０．４、０．５、０．６、０．７、０．８、０．９、１．０、１．１、１．２、１．３、１．４、１．５、１．６、１．７または１．８重量％または任意の中間値の量のＭｎ、０．０、０．１、０．２、０．３、０．４、０．５、０．６、０．７、０．８または０．９重量％または任意の中間値の量のＣｕ、０．０、０．１、０．２、０．３、０．４、０．５、０．６または０．７重量％または任意の中間値の量のＦｅ、０．０、０．５、１．０、１．５、２．０、２．５または３．０重量％または任意の中間値の量のＺｎ、０．０、０．０１、０．０２、０．０３、０．０４、０．０５、０．０６、０．０７、０．０８、０．０９、０．１０、０．１１、０．１２、０．１３、０．１４、０．１５、０．１６、０．１７または０．１８重量％または任意の中間値の量のＴｉおよび０．０、０．０１、０．０２、０．０３、０．０４、０．０５、０．０６、０．０７、０．０８、０．０９、０．１０、０．１１、０．１２、０．１３、０．１４、０．１５、０．１６、０．１７、０．１８、０．１９または０．２０重量％または任意の中間値の量のＣｒを含み得る。
【００３８】
本発明によるさらなる例示的な代替の実施形態では、典型的に５％〜１２％のＳｉ、最大０．７％のＦｅ、最大３．０重量％のＺｎを有する４ＸＸＸ系合金からなり、残部がアルミニウムと他の付随不純物であるろう付けライナー２１４は、５．０、５．５、６．０、６．５、７．０、７．５、８．０、８．５、９．０、９．５、１０．０、１０．５、１１．０、１１．５または１２．０重量％または任意の中間値の量のＳｉ、０．０、０．１、０．２、０．３、０．４、０．５、０．６または０．７重量％または任意の中間値の量のＦｅ、および０．０、０．５、１．０、１．５、２．０、２．５または３．０重量％または任意の中間値の量のＺｎを含み得る。
【００３９】
上述のように、シート２００などのろう付けシートは、片側または両側上の隣接した構造にろう付けされると予想され得る。シート２００は、任意の中間ライナー層２１６およびろう付けライナー層２１８を点線で示して「ＩＢ」および「ＢＬＢ」と表示して、これらの層の性質が任意であることを示しており、これらは、シートをこれらの任意の層を有する側上でろう付けするよう意図する場合に提供され得る。コア２１０および層２１２（ＩＡ）、２１４（ＢＬＡ）は、シート２００の「Ａ側」と称することができ、コア２１０および層２１６（ＩＢ）、２１８（ＢＬＢ）はシート２００の「Ｂ側」を形成する。あるいは、任意の層ＩＢおよびＢＬＢは、ろう付けの後に、耐食性などの特定の性能属性を付与するよう設計された別のアルミニウム合金層と置き換えられてもよい。例えば、それらは、別の３ＸＸＸ層、３ＸＸＸ＋Ｚｎ層、１ＸＸＸ層、７ＸＸＸ層または４ＸＸＸ層と置き換えることができる。
【００４０】
図５は、互いに近接して位置付けされた二つのろう付けシート３４０、３４２を示しており、それぞれのＡ側は、ろう付けの前に、界面Ｉにおいて互いに面している。低周囲酸素レベルを有し、加熱されるＣＡＢ炉内に配置されると、シート３４０、３４２の対向するろうライナー層ＢＬＡが溶解して結合し、界面Ｉにおいて結合を形成するが、結合は、凝固の際にシート３４０、３４２を構造３５０へと結び付ける。場合によっては、シート３４０、３４２は、他方のシート、例えば３４２のＢ側に面する一方のシート、例えば３４０のＡ側で配向されてもよい。さらに場合によっては、Ｂ側のろう付けライナー層２１８（図４）および／またはＢ側の中間ライナー層２１６がシート３４０、３４２の片方または両方上に存在しなくてもよく、その結果、ろう付け前に、一方のシートのろう付けライナー２１４がＢ側の中間ライナー層２１６または他方のシートのコア層２１０の隣に位置付けらる。さらなる代替として、Ｂ側を有する、またはＢ側を有さない、一方のシート、例えば３４０のＡ側は、シート２００（図４）の層構造および／または組成を有さない別の金属構造に近接して位置付けられて、これにろう付けされてもよい。すなわち、本出願に開示されるシート材料２００のＡ側またはＢ側（存在するば場合）は、本開示において定義されるＡ側またはＢ側（存在する場合）のいずれか上のシート材料２００の他方の部分に、または本明細書に記載しない他の材料にろう付けされ得る。
【００４１】
コア層２１０は、最も典型的には３ＸＸＸ系アルミニウム合金である。コア合金の組成は、特に限定的ではない。広範な３ＸＸＸコア合金が可能である。３ＸＸＸコア合金の許容可能な組成は、０．０８〜１．１重量％のＳｉ、０．１５〜０．７重量％のＦｅ、０．０５〜１．０重量％のＣｕ、０．４％〜１．８重量％のＭｎ、最大０．５重量％のＭｇ、最大２重量％のＺｎ、最大０．２５重量％のＣｒ、最大０．１５重量％のＺｒを含む。中間ライナーに関して上述したように、コアの代替の実施形態の組成量は、各要素の組成範囲にわたって漸増的に変化する場合がある。この構造において他のコア合金が有効であり得ることに留意されたい。強度が重要でない場合には、１ＸＸＸ合金を使用することができる。高強度を必要とする一部の用途については、６ＸＸＸ合金がコア合金として利用され得る。
【００４２】
フラックスフリーろう付けを促進するのに役立つ中間ライナー層２１２、２１６は、溶融フィラー金属を通してシートの表面に拡散し、表面における酸化アルミニウムを低減し得るＭｇを含有する。中間ライナー合金のＭｇ含有量は、０．２５重量％〜１．７重量％である。Ｍｇが０．２５重量％未満である場合には、ろう付けを促進するのに十分なＭｇはないが、Ｍｇが１．７％を超える場合には、追加の利点が認識されない。Ｓｉはまた、それらの固相線温度を制御するのを助けるため、中間ライナー２１２、２１６の重要な成分である。中間ライナー２１２、２１６のＳｉ含有量は、０．３重量％〜１．１重量％である。ビスマスもまた、フィラー金属の濡れ性を促進するのを助ける、中間ライナーの重要な成分である。Ｂｉが約０．０９重量％未満の場合には、ろう付けへの影響は大きくないが、Ｂｉが約０．５重量％を超える場合には、追加の利点が認識されない。ろう付け後の強度を増大させる、または腐食耐性を向上させるために、その他の元素を中間ライナー合金に組み込んでもよい。これらの元素は、最大１．８重量％のＭｎ、最大０．９重量％のＣｕ、最大０．７重量％のＦｅ、最大０．１８重量％のＴｉ、最大３重量％のＺｎ、最大０．２５重量％のＣｒ、および最大０．１５重量％のＺｒを含む。中間ライナーの厚さは、最終合成物の厚さの３％〜２０％の範囲であり得る。
【００４３】
ろう付けフィラー金属は、非意図的にＭｇまたはＢｉが添加された、ＡＡ４３４３、ＡＡ４０４５、ＡＡ４０４７などの典型的なＣＡＢろう付け合金である。最終のろう付けされた製品に対して腐食防止を提供するために、最大３重量％のＺｎがろう付けライナーに組み込まれてもよい。ろう付けライナーの厚さは、最終合成物の厚さの３％〜約２０％の範囲であり得る。
【００４４】
本開示は、例えば、Ｍｇ（マグネシウム）、Ｏ（酸素）、Ｓｉ（シリコン）、Ａｌ（アルミニウム）、Ｂｉ（ビスマス）、Ｆｅ（鉄）、Ｚｎ（亜鉛）、Ｉｎ（インジウム）、Ｃｕ（銅）、Ｍｎ（マンガン）、Ｓｒ（ストロンチウム）、Ｔｉ（チタニウム）、Ｚｒ（ジルコニウム）など、元素周期表に現れる元素に対する標準的な略語を利用する。
【００４５】
図は、本明細書の一部を構成し、本開示の例示的な実施形態を含み、様々な対象物およびその特徴を例示する。加えて、図に示される任意の測定値、仕様等は、例示的であり、限定的ではないことを意図する。したがって、本明細書に開示される特定の構造的および機能的詳細は、限定として解釈されるべきではなく、本発明を様々に用いることを当業者に教示するための単に代表的な根拠として解釈されるべきである。
【００４６】
開示された利点および改良点の中で、本発明の他の目的および利点は、添付図面と共に以下の説明から明らかになるであろう。本発明の詳細な実施形態は、本明細書に開示されている。しかしながら、開示された実施形態は、様々な形態で具現化され得る本発明を単に例示するものであることを理解されたい。更に、本発明の様々な実施形態に関連して得られる各実施例は例示的であり、限定的ではないことが意図される。
【００４７】
明細書および特許請求の範囲全体を通して、以下の用語は、文脈から判断して明らかに他の意味に解釈すべき場合を除いて、本明細書に明示的に関連する意味を取る。本明細書で使用する句「一実施形態では」および「いくつかの実施形態では」は、必ずしも同じ実施形態を指さないが、それを指す場合もある。更に、本明細書で使用する句「別の実施形態では」および「いくつかの別の実施形態では」は、必ずしも異なる実施形態を指さないが、それを指す場合もある。したがって、下記に説明するように、本発明の様々な実施形態を、本発明の主題の範囲と趣旨から逸脱することなく、容易に組み合わせてもよい。
【００４８】
加えて、本明細書で使用される場合、「または」という用語は包括的な「または」であり、文脈から判断して明らかに他の意味に解釈すべき場合を除き、「および／または」と同等である。「に基づく」という用語は排他的ではなく、文脈から判断して明らかに他の意味に解釈すべき場合を除き、記述されていない追加的な要因に基づくことができる。加えて、本明細書を通して、「ａ」、「ａｎ」、および「ｔｈｅ」の意味は複数の参照を含む。「中に（ｉｎ）」の意味は、「中に（ｉｎ）」および「上に（ｏｎ）」を含む。
【００４９】
＜実施例と試験結果＞
ろう付けを促進するための、上述のシート材料２００の効果を確認するために、試験を行った。フラックスフリーＣＡＢろう付けの有効性を測定するために、二つの室内試験を行った。第一は、カップ／カップろう付け試験であり、浅いカップ形状へとスタンピングされた二つのシート材料構造が、ＣＡＢろう付けにおいて一緒にろう付けされる。一般的に使用されるろう付け炉は、臨界ろう付け温度範囲（５７７℃〜６００℃）を通して、マッフル環境において約５０ｐｐｍのＯ２を有する。図１は、典型的なカップ／カップろう付けされたサンプル構造１０の断面を示す。接合部１６、１８（実際は連続的な周縁接合部）の品質を評価するために、これらのサンプルの周縁レール／レール接合部を５つまたは６つの異なる位置に区分し、フィレット内径（ＲＩ）、フィレット外径（ＲＥ）および接合部幅（図２参照）を含む、ろう付けされた接合部の様々なパラメータを測定した。さらに、ベア３００３フィン２２とカップの内部表面１２Ｓ２、１４Ｓ２との間の内部接合部の品質を定量評価した。
【００５０】
第二の試験は、ベア３００３シートの図３のＵベントセクション１１４を試験材料の二つの部分１１０、１１２にフラックスフリーろう付けすることを含む。図３は、代表的なろう付けされた試験片構造１００を示す。このろう付けは、制御された量の酸素（Ｏ２）を窒素（Ｎ２）雰囲気に導入することができる石英炉で行われる。接合部の品質を、目視検査によって定量化し、可能性のある接合部の全長に対する良好な接合部の長さの量を測定する。「より良好な品質」またはより有効な材料とは、「低い品質の」材料よりも、高いＯ２汚染レベルで許容可能な接合部を生成することができるものと仮定する。
【００５１】
一部の試験について以下に記載するが、これらは、本発明の材料のろう付け属性を例示している。以下の表１は、この作業で使用されるコアおよび中間ライナー合金の組成を列挙している。すべての場合におけるろう付けライナーは、アルミニウム協会のＴｅａｌ  Ｓｈｅｅｔｓに記載された組成制限を有するＡＡ４０４５である。
【００５２】
【表１】
0006861834.tif 000002
【００５３】
＜試験１＞
一組の試験では、様々な実験室で製造した実験用材料をろう付け性能について評価した。材料はすべて、ろう付け前のＯ−テンパーであり、表２に記載されている。ろう付けライナーおよび中間ライナーのクラッド比が、シートの厚さの割合として括弧内に示されている。
【００５４】
【表２】
0006861834.tif 000003
【００５５】
カップ／カップサンプルを、上記の材料のそれぞれを使用してＣＡＢ炉でろう付けした。第一の二つの材料カップ／カップサンプルを、フラックスを用いて、およびフラックスを用いずに、ろう付けした。表３は、材料のそれぞれに対して測定された平均フィレット寸法を示す。
【００５６】
【表３】
0006861834.tif 000004
【００５７】
表３から、標準的なＣＡＢろう付け（フラックス有り）において、ＲＩおよびＲＥはほぼ同等であり、両方とも大きなフィレット半径であり、この形状サンプルの接合部幅は３０００〜３５００ミクロンの範囲内である。これらのフィレット寸法は、フラックスを使用することなく近づけたい「ターゲット」を表す。フラックスを用いないと、Ｍｇフリー材料１３−２４２−２および１４−１５７−３は、接合部形成を支持しない。材料１５−１２８−２では、Ｍｇ、ＳｉおよびＢｉがコアとろう付けライナーとの間の中間ライナー内に組み込まれ、内部フィン／カップの接合部は良好、ＲＩは良好であり、ＲＥおよびフィレット幅は、フラックス付接合部よりもなおも小さいが、中間ライナーを有さない材料より良好である。
【００５８】
＜試験２＞
第二の試験を、表４に列挙する実験室で製造したＯテンパー材料を用いて行った。これらのうちの四つは非対称複合材料である。
【００５９】
【表４】
0006861834.tif 000005
【００６０】
全ての場合において、非対称な材料からカップをスタンピングおよびろう付けする際、Ａ側に対してＡ側を、またはＢ側に対してＢ側をろう付けした。カップ／カップろう付け試験の結果を表５に示す。
【００６１】
【表５】
0006861834.tif 000006
【００６２】
表５から、Ｂｉを有さない中間ライナーを組み込んだ材料（１４−１２０−３）が、著しく小さなフィレット半径および長さを示すが、フィラー金属の高いクラッド比を有することがわかる。全てＭｇ、ＳｉおよびＢｉを中間ライナーに組み込むその他の材料は、良好なフィレットを製造した。
【００６３】
＜試験３＞
第三の試験を、表６に列挙する、実験室で製造したＯテンパー材料を用いて行った。
【００６４】
【表６】
0006861834.tif 000007
【００６５】
これらの材料を、別のＮ２雰囲気における様々なＯ２レベルを有する石英炉においてベア３００３Ｕベンドストリップにろう付けした。接合部の品質を評価し、定量化した。結果を表７に示す。空欄は、その材料／雰囲気の組み合わせに対しては行われなかったことを示す。
【００６６】
【表７】
0006861834.tif 000008
【００６７】
品質％評価は、形成された良好な接合部の％を示す。評価は二つの部分を有する。パートＡは２０％を占め、単純に、３００３Ｕベンドおよびろう付けシート片との間の接合部の長さによって決定される。接合部の可能性のある長さは８０ｍｍであるため、Ｕベントとシートとの間にギャップがない場合、パートＡのスコアは２０％である。パートＢは８０％を占め、接合部に沿ったフィレット半径に集中している。これは単に、可能性のあるフィレット半径の長さ（１６０ｍｍ）で割った良好なフィレット半径の長さの比である。このため、上部片および下部片がＵベンドにろう付けされ、良好なフィレット半径の長さが１３０ｍｍである場合、スコアは（８０／８０）＊２０％＋（１３０／１６０）＊８０％＝８５％である。表７のデータは、不活性雰囲気下で低〜中程度のＯ２含有量でフラックスを用いず、良好な接合部形成を促進することにおける、コアとろう付けライナーとの間に位置付けられるＡｌ−Ｍｇ−Ｓｉ−Ｂｉ中間ライナーの利点を明確に示している。
【００６８】
本開示によるシート材料は、熱交換器製造者が、自身の顧客、特に自動車ＯＥＭの要求を満たすために高レベルな内部清浄性を有するろう付けされた熱交換器を製造することを可能にし得る。真空ろう付けは、非常に清浄な内部ユニットを生成する一つの方法であるが、全ての熱交換器製造業者が真空ろう付け設備を有するわけではない。大多数がＣＡＢろう付け炉を有し、操作および管理が容易であるために、ＣＡＢろう付け炉を使用することを好む。しかしながら、ＣＡＢろう付け炉で一般的に使用されるフラックスは、ろう付け後に熱交換器を通して存在する残渣をもたらす。許容可能と考えられるフラックス残渣のレベルは、多くの量産熱交換器において低減されている。したがって、フラックスを必要とすることなく、不活性雰囲気下でろう付けし得る材料を有することが望ましい。フラックスの除去はまた、フラックス作業の除去によるコスト節約およびろう付け炉領域の清浄性の向上を示し、ろう付けマッフル、ベルトおよび治具の保守時間を低減する。本開示によるシート材料はまた、フラックスが吸入可能な微粒子材料としての健康上の懸念を表しうるため、ＥＨＳ問題の減少をもたらし得る。
【００６９】
本発明のいくつかの実施形態を説明したが、これらの実施形態は例示的なものにすぎず、限定的なものではなく、多くの変更が当業者には明らかになり得ることを理解されたい。更になお、様々な工程を任意の所望の順序で実行することができる（および任意の所望の工程を追加することができ、および／または任意の所望の工程を除くことができる）。そのような変形及び変更の全ては、特許請求の範囲内に含まれることが意図される。
【図１】
0006861834.tif 000009
【図２】
0006861834.tif 000010
【図３】
0006861834.tif 000011
【図４】
0006861834.tif 000012
【図５】
0006861834.tif 000013